(57)【特許請求の範囲】
【請求項１】
ＧａＳｂからなる基板と、
前記基板上に形成され、ＧａＳｂからなるバッファ層と、
前記バッファ層上に形成され、Ｖ族元素としてＳｂを含むＩＩＩ−Ｖ族化合物半導体からなる層を含む活性層と、を備え、
前記バッファ層において前記基板側の主面を含む領域には、隣接する他の領域よりもＳｉとＣとの合計濃度が高い高濃度領域が形成されており、
前記バッファ層は、ｐ型不純物としてＣを含み、
前記高濃度領域は、ｐ型不純物としてＣに加えてＳｉを含む、半導体積層体。
【請求項２】
前記高濃度領域におけるＳｉとＣとの合計濃度は５×１０１８ｃｍ−３以上である、請求項１に記載の半導体積層体。
【請求項３】
前記高濃度領域におけるＳｉの濃度は５×１０１８ｃｍ−３以上である、請求項２に記載の半導体積層体。
【請求項４】
前記高濃度領域におけるＳｉとＣとの合計濃度は５×１０２０ｃｍ−３以下である、請求項１〜３のいずれか１項に記載の半導体積層体。
【請求項５】
前記高濃度領域の厚みは２ｎｍ以上５０ｎｍ以下である、請求項１〜４のいずれか１項に記載の半導体積層体。
【請求項６】
前記基板の前記バッファ層側の主面を含む領域には、隣接する前記基板の他の領域に比べて酸素濃度の高い酸化領域が形成されている、請求項１〜５のいずれか１項に記載の半導体積層体。
【請求項７】
前記酸化領域における酸素の濃度は１×１０１８ｃｍ−３以上１×１０２１ｃｍ−３以下である、請求項６に記載の半導体積層体。
【請求項８】
前記基板と前記バッファ層の前記高濃度領域以外の領域との間の格子不整合度は０．２％以下である、請求項１〜７のいずれか１項に記載の半導体積層体。
【請求項９】
前記活性層は量子井戸構造である、請求項１〜８のいずれか１項に記載の半導体積層体。
【請求項１０】
前記バッファ層は有機金属気相成長法により形成されている、請求項１〜９のいずれか１項に記載の半導体積層体。
【請求項１１】
請求項１〜１０のいずれか１項に記載の半導体積層体と、
前記半導体積層体上に形成された電極と、を備える、半導体装置。
【発明の詳細な説明】
【技術分野】
【０００１】
本発明は、半導体積層体および半導体装置に関するものである。
【背景技術】
【０００２】
ＩＩＩ−Ｖ族化合物半導体からなる基板上に、Ｖ族元素としてＳｂ（アンチモン）を含む活性層を形成した構造を含む半導体積層体は、たとえば中赤外域の光に対応した受光素子などの半導体装置の製造に用いることができる。具体的には、たとえば上記活性層を受光層とし、受光層上にコンタクト層を形成したうえで、さらに適切な電極を形成することにより、赤外線用の受光素子を得ることができる。そして、受光素子の性能に大きな影響を与える受光層の結晶性を優れたものとするためには、受光層の下地となるバッファ層の表面平坦性を優れたものとする必要がある。
【０００３】
これに対し、主面を、所定の面方位を有する結晶面から傾けた基板、すなわちオフ基板を採用することにより、当該基板上に優れた表面性状を確保しつつ半導体層を形成する方法が提案されている（たとえば、特許文献１参照）。
【先行技術文献】
【特許文献】
【０００４】
【特許文献１】特開２０１２−９７７７号公報
【発明の概要】
【発明が解決しようとする課題】
【０００５】
上述のように、ＩＩＩ−Ｖ族化合物半導体からなる半導体層を、優れた表面平坦性を確保しつつ形成することは、赤外線用の受光素子などの半導体装置の製造において重要な課題の一つとなっている。
【０００６】
そこで、優れた表面平坦性を有し、ＩＩＩ−Ｖ族化合物半導体からなるバッファ層をＩＩＩ−Ｖ族化合物半導体からなる基板上に形成した構造を有する半導体積層体および半導体装置を提供することを目的の１つとする。
【課題を解決するための手段】
【０００７】
本発明に従った半導体積層体は、ＩＩＩ−Ｖ族化合物半導体からなる基板と、基板上に形成され、ＩＩＩ−Ｖ族化合物半導体からなるバッファ層と、バッファ層上に形成され、Ｖ族元素としてＳｂを含むＩＩＩ−Ｖ族化合物半導体からなる層を含む活性層と、を備える。バッファ層において基板側の主面を含む領域には、隣接する他の領域よりもＳｉ（珪素）とＣ（炭素）との合計濃度が高い高濃度領域が形成されている。
【発明の効果】
【０００８】
上記半導体積層体によれば、優れた表面平坦性を有し、ＩＩＩ−Ｖ族化合物半導体からなるバッファ層をＩＩＩ−Ｖ族化合物半導体からなる基板上に形成した構造を有する半導体積層体を提供することができる。
【図面の簡単な説明】
【０００９】
【図１】実施の形態１における半導体積層体の構造を示す概略断面図である。
【図２】実施の形態１における受光素子の構造を示す概略断面図である。
【図３】実施の形態１における半導体積層体および受光素子の製造方法の概略を示すフローチャートである。
【図４】実施の形態１における半導体積層体および受光素子の製造方法を説明するための概略断面図である。
【図５】実施の形態１における半導体積層体および受光素子の製造方法を説明するための概略断面図である。
【図６】実施の形態１における半導体積層体および受光素子の製造方法を説明するための概略断面図である。
【図７】実施の形態１における半導体積層体および受光素子の製造方法を説明するための概略断面図である。
【図８】実施の形態２における受光素子およびセンサの構造を示す概略断面図である。
【図９】バッファ層表面の一辺２μｍの正方形領域のＡＦＭ像である（実施例）。
【図１０】バッファ層表面の一辺２μｍの正方形領域のＡＦＭ像である（比較例）。
【図１１】バッファ層表面の一辺１０μｍの正方形領域のＡＦＭ像である（実施例）。
【図１２】バッファ層表面の一辺１０μｍの正方形領域のＡＦＭ像である（比較例）。
【図１３】半導体積層体の積層方向に垂直な面における断面のＴＥＭ像である。
【図１４】基板とバッファ層とからなる半導体積層体のＸＲＤ分析結果を示す図である。
【図１５】表面平坦性に優れたバッファ層の成長のメカニズムを説明するための概略断面図である。
【図１６】表面平坦性に優れたバッファ層の成長のメカニズムを説明するための概略断面図である。
【図１７】表面平坦性に優れたバッファ層の成長のメカニズムを説明するための概略断面図である。
【図１８】前処理温度を５００℃とした場合のバッファ層表面のノマルスキー微分干渉顕微鏡像である。
【図１９】前処理温度を５５０℃とした場合のバッファ層表面のノマルスキー微分干渉顕微鏡像である。
【図２０】前処理温度を６００℃とした場合のバッファ層表面のノマルスキー微分干渉顕微鏡像である。
【発明を実施するための形態】
【００１０】
［本願発明の実施形態の説明］
最初に本願発明の実施態様を列記して説明する。本願の半導体積層体は、ＩＩＩ−Ｖ族化合物半導体からなる基板と、基板上に形成され、ＩＩＩ−Ｖ族化合物半導体からなるバッファ層と、バッファ層上に形成され、Ｖ族元素としてＳｂを含むＩＩＩ−Ｖ族化合物半導体からなる層を含む活性層と、を備える。バッファ層において基板側の主面を含む領域には、隣接する他の領域よりもＳｉとＣとの合計濃度が高い高濃度領域が形成されている。
【００１１】
本発明者らは、ＩＩＩ−Ｖ族化合物半導体からなる基板上に、優れた表面平坦性を有し、ＩＩＩ−Ｖ族化合物半導体からなるバッファ層を形成する方策について検討を行った。その結果、基板上にバッファ層を形成するに際して、バッファ層の基板側の主面を含む領域に、隣接する他の領域よりもＳｉとＣとの合計濃度が高い高濃度領域を形成しつつバッファ層を形成することにより、バッファ層の表面平坦性を優れたものとできることを見出した。
【００１２】
本願の半導体積層体においては、バッファ層の基板側の主面を含む領域に、隣接する他の領域よりもＳｉとＣとの合計濃度が高い高濃度領域が形成されている。そのため、バッファ層の表面平坦性を優れたものとすることができる。したがって、本願の半導体積層体によれば、優れた表面平坦性を有し、ＩＩＩ−Ｖ族化合物半導体からなるバッファ層をＩＩＩ−Ｖ族化合物半導体からなる基板上に形成した構造を有する半導体積層体を提供することができる。
【００１３】
上記半導体積層体において、高濃度領域におけるＳｉとＣとの合計濃度は５×１０１８ｃｍ−３以上であってもよい。このようにすることにより、バッファ層の表面平坦性をより確実に優れたものとすることができる。
【００１４】
上記半導体積層体において、高濃度領域におけるＳｉの濃度は５×１０１８ｃｍ−３以上であってもよい。バッファ層の表面平坦性を向上させる効果が特に高いＳｉの濃度を５×１０１８ｃｍ−３以上とすることで、バッファ層の表面平坦性をより確実に優れたものとすることができる。
【００１５】
上記半導体積層体において、高濃度領域におけるＳｉとＣとの合計濃度は５×１０２０ｃｍ−３以下であってもよい。高濃度領域におけるＳｉとＣとの合計濃度が５×１０２０ｃｍ−３を超えると、高濃度領域の結晶性が悪化するおそれがある。高濃度領域におけるＳｉとＣとの合計濃度は５×１０２０ｃｍ−３以下とすることで、バッファ層の表面平坦性をより確実に優れたものとすることができる。
【００１６】
上記半導体積層体において、高濃度領域の厚みは２ｎｍ以上５０ｎｍ以下であってもよい。高濃度領域の厚みが２ｎｍ未満の場合、表面平坦性の向上効果が十分に得られないおそれがある。一方、高濃度領域の厚みが５０ｎｍを超えると、高濃度領域の結晶性が低下するおそれがある。高濃度領域の厚みは２ｎｍ以上５０ｎｍ以下とすることで、バッファ層の表面平坦性をより確実に優れたものとすることができる。
【００１７】
上記半導体積層体において、基板のバッファ層側の主面を含む領域には、隣接する基板の他の領域に比べて酸素濃度の高い酸化領域が形成されていてもよい。このように基板の主面に酸化領域が存在する状態であっても、本願の半導体積層体によれば、優れた表面平坦性を有し、ＩＩＩ−Ｖ族化合物半導体からなるバッファ層をＩＩＩ−Ｖ族化合物半導体からなる基板上に形成した構造を有する半導体積層体を提供することができる。
【００１８】
上記半導体積層体において、酸化領域における酸素の濃度は１×１０１８ｃｍ−３以上１×１０２１ｃｍ−３以下であってもよい。このような酸素濃度の範囲の酸化領域が形成されている場合でも、本願の半導体積層体によれば、優れた表面平坦性を有し、ＩＩＩ−Ｖ族化合物半導体からなるバッファ層をＩＩＩ−Ｖ族化合物半導体からなる基板上に形成した構造を有する半導体積層体を提供することができる。
【００１９】
上記半導体積層体において、基板とバッファ層の高濃度領域以外の領域との間の格子不整合度は０．２％以下であってもよい。このようにすることにより、バッファ層形成時の三次元成長が抑制され、優れた表面平坦性を確保することが容易となる。
【００２０】
上記半導体積層体において、基板とバッファ層とは同一のＩＩＩ−Ｖ族化合物半導体からなっていてもよい。このようにすることにより、優れた表面平坦性を確保することが容易となる。
【００２１】
上記半導体積層体において、基板およびバッファ層を構成するＩＩＩ−Ｖ族化合物半導体はＧａＳｂ（ガリウムアンチモン）、ＩｎＰ（インジウムリン）、ＧａＡｓ（ガリウム砒素）、またはＩｎＡｓ（インジウム砒素）であってもよい。このうちＧａＳｂおよびＩｎＰは、赤外域の光に対応した受光素子の製造に用いられる半導体積層体の基板およびバッファ層を構成する材料として好適である。
【００２２】
上記半導体積層体において、上記活性層は量子井戸構造であってもよい。表面平坦性に優れたバッファ層上に量子井戸構造を形成することにより、量子井戸構造の表面平坦性や界面急峻性を向上させることが容易となる。その結果、たとえば半導体積層体を受光素子の製造に用いた場合、高感度の受光素子を得ることが可能となる。
【００２３】
上記半導体積層体において、バッファ層は有機金属気相成長法により形成されていてもよい。有機金属気相成長法は、たとえばＭＢＥ（Ｍｏｌｅｃｕｌａｒ  Ｂｅａｍ  Ｅｐｉｔａｘｙ）法に比べて結晶成長の温度が高い。そのため、結晶成長時の原子のマイグレーションが容易となり、優れた表面平坦性を確保することが容易となる。
【００２４】
本願の半導体装置は、上記半導体積層体と、半導体積層体上に形成された電極と、を備える。本願の半導体装置は、表面平坦性に優れたバッファ層を有する上記半導体積層体を含んでいる。そのため、本願の半導体装置によれば、高性能な半導体装置を得ることができる。
【００２５】
［本願発明の実施形態の詳細］
（実施の形態１）
次に、本発明にかかる半導体積層体の一実施の形態である実施の形態１を、以下に図面を参照しつつ説明する。なお、以下の図面において同一または相当する部分には同一の参照番号を付しその説明は繰返さない。
【００２６】
図１を参照して、本実施の形態における半導体積層体１０は、基板２０と、バッファ層３０と、活性層としての量子井戸構造４０と、コンタクト層５０とを備えている。
【００２７】
基板２０は、ＩＩＩ−Ｖ族化合物半導体からなっている。また、基板２０の直径は５０ｍｍ以上であり、たとえば３インチである。基板２０を構成するＩＩＩ−Ｖ族化合物半導体としては、たとえばＧａＳｂ、ＩｎＰ、ＩｎＡｓ（インジウム砒素）、ＧａＡｓ（ガリウム砒素）などを採用することができる。これらのＩＩＩ−Ｖ族化合物半導体からなる基板２０を採用することにより、中赤外光用の受光素子の製造に適した半導体積層体１０を得ることができる。具体的には、たとえば導電型がｎ型であるＧａＳｂ（ｎ−ＧａＳｂ）が、基板２０を構成する化合物半導体として採用される。基板２０に含まれるｎ型不純物としては、たとえばＴｅ（テルル）などを採用することができる。基板２０の直径は、半導体積層体１０を用いた半導体装置の生産効率および歩留りの向上を目的として、８０ｍｍ以上（たとえば４インチ）とすることができ、さらに１０５ｍｍ以上（たとえば５インチ）、さらに１３０ｍｍ以上（たとえば６インチ）とすることができる。
【００２８】
バッファ層３０は、基板２０の一方の主面２０Ａ上に接触するように配置された半導体層である。バッファ層３０は、ＩＩＩ−Ｖ族化合物半導体からなっている。バッファ層３０を構成するＩＩＩ−Ｖ族化合物半導体は、Ｖ族元素としてＳｂを含んでいてもよい。Ｖ族元素としてＳｂを含むバッファ層は表面平坦化が難しいため、本発明によって特に大きなメリットを得ることができる。バッファ層３０を構成するＩＩＩ−Ｖ族化合物半導体としては、たとえばＧａＳｂ、ＡｌＳｂ（アルミニウムアンチモン）、ＩｎＳｂ（インジウムアンチモン）といった２元系、およびＧａＩｎＳｂ（ガリウムインジウムアンチモン）、ＡｌＩｎＳｂ（アルミニウムインジウムアンチモン）、ＡｌＧａＳｂ（アルミニウムガリウムアンチモン）といった３元系の材料などを採用することができる。具体的には、たとえば導電型がｐ型であるＧａＳｂ（ｐ−ＧａＳｂ）が、バッファ層３０を構成する化合物半導体として採用される。バッファ層３０に含まれるｐ型不純物としては、たとえばＣ（炭素）、Ｚｎ（亜鉛）、Ｂｅ（ベリリウム）などを採用することができる。
【００２９】
量子井戸構造４０は、バッファ層３０の、基板２０に面する側とは反対側の第１主面３０Ａ上に接触するように配置されている。量子井戸構造４０は、ＩＩＩ−Ｖ族化合物半導体からなる２つの要素層が交互に積層された構造を有している。より具体的には、量子井戸構造４０は、第１要素層４１と第２要素層４２とが交互に積層された構造を有している。第１要素層４１を構成する材料としては、たとえばＩｎＡｓを採用することができる。また、第２要素層４２を構成する材料としては、たとえばＶ族元素としてＳｂを含むＧａＳｂを採用することができる。半導体積層体１０を受光素子の製造に使用する場合、量子井戸構造４０の厚みは５００ｎｍ以上とすることが好ましい。これにより、半導体積層体１０を用いて製造される受光素子の受光感度を向上させることができる。
【００３０】
第１要素層４１および第２要素層４２の厚みは、たとえばそれぞれ３ｎｍとすることができる。そして、量子井戸構造４０は、第１要素層４１と第２要素層４２とからなる単位構造が、たとえば１００組積層されたものとすることができる。すなわち、量子井戸構造４０の厚みは、たとえば６００ｎｍとすることができる。量子井戸構造４０は、このような構造を有するタイプＩＩ量子井戸とすることができる。
【００３１】
ＩｎＡｓ層とＧａＳｂ層とが交互に積層された構造を有する量子井戸構造４０は、中赤外光用の受光層として好適である。そのため、このような構造を採用することにより、半導体積層体１０を、中赤外光用の受光素子の製造に適したものとすることができる。なお、第１要素層４１および第２要素層４２を構成するＩＩＩ−Ｖ族化合物半導体の組み合わせはこれに限られず、たとえばＧａＳｂとＩｎＡｓＳｂ（インジウム砒素アンチモン）との組み合わせ、ＧａＩｎＳｂとＩｎＡｓとの組み合わせなどであってもよい。また、量子井戸構造４０の歪を補償するために、量子井戸構造４０を構成する単位構造を、第１要素層４１および第２要素層４２に歪補償層を加えたものとしてもよい。歪補償層には、たとえばＩｎＳｂＡｓ（インジウムアンチモン砒素）層、ＩｎＳｂ層、ＧａＩｎＳｂ層などを採用することができる。さらに、本実施の形態においては、活性層を量子井戸構造４０としているが、これに代えて単一のＩＩＩ−Ｖ族化合物半導体層を採用することもできる。単一のＩＩＩ−Ｖ族化合物半導体層としては、たとえばＩｎＳｂ層、ＩｎＡｓ層、ＧａＩｎＳｂ層、ＡｌＩｎＳｂ層などを採用することができる。
【００３２】
図１を参照して、コンタクト層５０は、量子井戸構造４０の、バッファ層３０に面する側とは反対側の主面４０Ａ上に接触するように配置されている。コンタクト層５０は、ＩＩＩ−Ｖ族化合物半導体からなっている。
【００３３】
コンタクト層５０を構成するＩＩＩ−Ｖ族化合物半導体としては、たとえばＩｎＡｓ、ＧａＳｂ、ＧａＡｓ、ＩｎＰ、ＩｎＧａＡｓ（インジウムガリウム砒素）などを採用することができる。具体的には、たとえば導電型がｎ型であるＩｎＡｓ（ｎ−ＩｎＡｓ）が、コンタクト層５０を構成する化合物半導体として採用される。コンタクト層５０に含まれるｎ型不純物としては、たとえばＴｅ、Ｓｉなどを採用することができる。
【００３４】
そして、本実施の形態の半導体積層体１０のバッファ層３０において基板２０側の主面である第２主面３０Ｂを含む領域には、隣接する他の領域よりもＳｉとＣとの合計濃度が高い高濃度領域３１が形成されている。これにより、バッファ層３０が表面平坦性（第１主面３０Ａの平坦性）に優れたものとなっている。また、表面平坦性に優れたバッファ層３０上に量子井戸構造４０を形成することにより、量子井戸構造４０の表面平坦性や界面急峻性を向上させることが容易となる。その結果、半導体積層体１０を受光素子の製造に用いた場合、高感度の受光素子を得ることが可能となる。
【００３５】
ここで、後述するように半導体積層体１０を赤外線受光素子の製造に用いることを考慮すると、コンタクト層５０の導電型をｎ型としてコンタクト層５０に接触する第１電極を形成し、量子井戸構造４０から見てコンタクト層５０とは反対側に導電型がｐ型である領域を形成し、当該領域に接触する第２電極を形成する構造を採用することが効率的なキャリアの取り出しの観点から好ましい。しかし、たとえば基板２０がＧａＳｂからなり、基板２０にたとえば不純物としてＺｎを導入して導電型をｐ型とすると、入射する赤外光の吸収が大きくなるため、基板２０の導電型はｎ型とすることが好ましい。そのため、バッファ層３０の導電型をｐ型とし、エッチング等によりバッファ層３０の一部を露出させてバッファ層に接触するように第２電極を形成する構造を採用することが妥当である。この場合、バッファ層３０に高濃度領域３１を形成するために導入される不純物がｎ型不純物であるとバッファ層３０の一部が空乏化して電流パスが狭くなるため好ましくない。一方、高濃度領域３１を形成するために導入される不純物がｐ型不純物であると広い電流パスが確保されるため、好ましい。そして、ＳｉおよびＣは、いずれもＧａＳｂからなるバッファ層３０においてｐ型不純物として機能する。このような観点からも、ＳｉとＣとの合計濃度が高い高濃度領域３１の形成は好ましいものといえる。
【００３６】
半導体積層体１０において、高濃度領域３１におけるＳｉとＣとの合計濃度は５×１０１８ｃｍ−３以上とすることが好ましい。これにより、バッファ層３０の表面平坦性をより確実に優れたものとすることができる。高濃度領域３１におけるＳｉの濃度は５×１０１８ｃｍ−３以上とすることが好ましい。これにより、バッファ層３０の表面平坦性をより確実に優れたものとすることができる。高濃度領域３１におけるＳｉとＣとの合計濃度は５×１０２０ｃｍ−３以下とすることが好ましい。これにより、高濃度領域３１の結晶性が悪化することを回避し、バッファ層３０の表面平坦性をより確実に優れたものとすることができる。高濃度領域３１の厚みは２ｎｍ以上５０ｎｍ以下とすることが好ましい。これにより、高濃度領域３１による表面平坦性の向上効果を確保しつつ、高濃度領域３１の結晶性の低下を回避することができる。
【００３７】
また、基板２０の一方の主面２０Ａを含む領域には、隣接する基板２０の他の領域に比べて酸素濃度の高い酸化領域が形成されていてもよい。このような場合でも、バッファ層３０に高濃度領域３１が形成されることで、バッファ層３０の表面平坦性を確保することができる。この酸化領域における酸素の濃度は１×１０１８ｃｍ−３以上１×１０２１ｃｍ−３以下であってもよい。このような酸素濃度の範囲の酸化領域が形成されている場合でも、バッファ層３０内に高濃度領域３１が形成されることで、バッファ層３０の表面平坦性を確保することができる。
【００３８】
さらに、基板２０とバッファ層３０の高濃度領域３１以外の領域との間の格子不整合度は０．２％以下とすることが好ましい。これにより、バッファ層３０形成時の三次元成長が抑制され、優れた表面平坦性を確保することが容易となる。基板２０とバッファ層３０とは同一のＩＩＩ−Ｖ族化合物半導体からなっていることが好ましい。これにより、優れた表面平坦性を確保することが容易となる。基板２０およびバッファ層３０を構成するＩＩＩ−Ｖ族化合物半導体はＧａＳｂ、ＩｎＰ、ＧａＡｓ、またはＩｎＡｓであってもよい。このうちＧａＳｂおよびＩｎＰは、赤外域の光に対応した受光素子の製造に用いられる半導体積層体の基板およびバッファ層を構成する材料として好適である。なお、ＧａＳｂからなる基板２０を採用した場合、基板２０の一方の主面２０Ａには酸化被膜（酸化領域）が形成されやすい。基板２０の一方の主面２０Ａに酸化領域が形成された場合でも、バッファ層３０内に高濃度領域３１が形成されることで、バッファ層３０の表面平坦性を確保することができる。
【００３９】
また、バッファ層３０は有機金属気相成長法により形成されていることが好ましい。有機金属気相成長法によりバッファ層３０を形成することにより、結晶成長時の原子のマイグレーションが容易となり、優れた表面平坦性を確保することが容易となる。
【００４０】
次に、上記半導体積層体１０を用いて作製される半導体装置の一例である赤外線受光素子（フォトダイオード）について説明する。図２を参照して、本実施の形態における赤外線受光素子１は、上記本実施の形態の半導体積層体１０を用いて作製されたものであって、半導体積層体１０と同様に積層された基板２０と、バッファ層３０と、量子井戸構造４０と、コンタクト層５０とを備えている。そして、赤外線受光素子１には、コンタクト層５０および量子井戸構造４０を貫通し、バッファ層３０に到達するトレンチ９９が形成されている。すなわち、トレンチ９９の側壁９９Ａにおいて、コンタクト層５０および量子井戸構造４０が露出している。また、トレンチ９９の底壁９９Ｂは、バッファ層３０内に位置している。つまり、トレンチ９９の底壁９９Ｂにおいてバッファ層３０が露出している。
【００４１】
さらに、赤外線受光素子１は、パッシベーション膜８０と、ｐ側電極９１と、ｎ側電極９２とを備えている。パッシベーション膜８０はトレンチ９９の底壁９９Ｂ、トレンチ９９の側壁９９Ａおよびコンタクト層５０において量子井戸構造４０に面する側とは反対側の主面５０Ａを覆うように配置されている。パッシベーション膜８０は、窒化珪素、酸化珪素などの絶縁体からなっている。
【００４２】
トレンチ９９の底壁９９Ｂを覆うパッシベーション膜８０には、パッシベーション膜８０を厚み方向に貫通するように開口部８１が形成されている。そして、開口部８１を充填するようにｐ側電極９１が配置されている。ｐ側電極９１は、開口部８１から露出するバッファ層３０に接触するように配置されている。ｐ側電極９１は金属などの導電体からなっている。より具体的には、ｐ側電極９１は、たとえばＴｉ（チタン）／Ｐｔ（白金）／Ａｕ（金）からなるものとすることができる。ｐ側電極９１は、バッファ層３０に対してオーミック接触している。
【００４３】
コンタクト層５０の主面５０Ａを覆うパッシベーション膜８０には、パッシベーション膜８０を厚み方向に貫通するように開口部８２が形成されている。そして、開口部８２を充填するようにｎ側電極９２が配置されている。ｎ側電極９２は、開口部８２から露出するコンタクト層５０に接触するように配置されている。ｎ側電極９２は金属などの導電体からなっている。より具体的には、ｎ側電極９２は、たとえばＴｉ／Ｐｔ／Ａｕからなるものとすることができる。ｎ側電極９２は、コンタクト層５０に対してオーミック接触している。
【００４４】
この赤外線受光素子１に赤外線が入射すると、量子井戸構造４０内の量子準位間で赤外線が吸収され、電子と正孔とのペアが生成する。そして、生成した電子と正孔とが光電流信号として赤外線受光素子１から取り出されることにより、赤外線が検出される。
【００４５】
なお、上記ｎ側電極９２は画素電極である。そして、上記赤外線受光素子１は、図２に示すように画素電極であるｎ側電極９２が１つだけ含まれるものであってもよいし、複数の画素電極（ｎ側電極９２）を含むものであってもよい。具体的には、赤外線受光素子１は、図２に示す構造を単位構造とし、当該単位構造が、図２において基板２０の一方の主面２０Ａが延在する方向に複数繰り返される構造を有していてもよい。この場合、赤外線受光素子１は、画素に対応する複数のｎ側電極９２を有する一方で、ｐ側電極９１については１つだけ配置される。このような構造については、後述の実施の形態２において説明する。
【００４６】
本実施の形態の赤外線受光素子１は、優れた表面平坦性を有するバッファ層３０上に受光層である量子井戸構造４０が形成された構造を有している。そのため、赤外線受光素子１は、量子井戸構造４０内の界面急峻性といった周期構造の出来栄えが良好なものになるとともに欠陥密度が低減されることにより優れた受光特性を有するものとなる。
【００４７】
次に、本実施の形態における半導体積層体１０および赤外線受光素子１の製造方法の概要について説明する。
【００４８】
図３を参照して、本実施の形態における半導体積層体１０および赤外線受光素子１の製造方法では、まず工程（Ｓ１０）として基板準備工程が実施される。この工程（Ｓ１０）では、図４を参照して、たとえば直径２インチ（５０．８ｍｍ）のＧａＳｂからなる基板２０が準備される。より具体的には、ＧａＳｂからなるインゴットをスライスすることにより、ＧａＳｂからなる基板２０が得られる。この基板２０の表面が研磨された後、洗浄等のプロセスを経て主面２０Ａの平坦性および清浄性が確保された基板２０が準備される。
【００４９】
次に、工程（Ｓ２０）として動作層形成工程が実施される。この工程（Ｓ２０）では、工程（Ｓ１０）において準備された基板２０の主面２０Ａ上に、動作層であるバッファ層３０、量子井戸構造４０およびコンタクト層５０が形成される。この動作層の形成は、たとえば有機金属気相成長により実施することができる。有機金属気相成長による動作層の形成は、たとえば基板加熱用のヒータを備えた回転テーブル上に基板２０を載置し、基板２０をヒータにより加熱しつつ基板上に原料ガスを供給することにより実施することができる。
【００５０】
具体的には、図４を参照して、まず基板２０の主面２０Ａ上に接触するように、たとえばＩＩＩ−Ｖ族化合物半導体であるｐ−ＧａＳｂからなるバッファ層３０が有機金属気相成長により形成される。ｐ−ＧａＳｂからなるバッファ層３０の形成では、Ｇａの原料としてたとえばＴＥＧａ（トリエチルガリウム）、ＴＭＧａ（トリメチルガリウム）などを用いることができ、Ｓｂの原料としてたとえばＴＭＳｂ（トリメチルアンチモン）、ＴＥＳｂ（トリエチルアンチモン）、ＴＩＰＳｂ（トリイソプロピルアンチモン）、ＴＤＭＡＳｂ（トリジメチルアミノアンチモン）、ＴＴＢＳｂ（トリターシャリーブチルアンチモン）などを用いることができる。また、ｐ型不純物としてＣを添加する場合、たとえばＣＢｒ４（四臭化炭素）、ＣＣｌ４（四塩化炭素）などを原料ガスに添加することができる。
【００５１】
ここで、バッファ層３０を形成する工程では、成長の初期にＳｉおよびＣの一方、または両方を他のバッファ層３０の領域に比べて高濃度で導入することにより、高濃度領域３１が形成される。具体的には、たとえば成長の初期に所望の濃度のＳｉおよびＣの一方、または両方を導入するため、たとえばＳｉの原料ガスであるＴｅＥＳｉ（テトラエチルシラン）やＣの原料ガスであるＣＢｒ４を適切な濃度（流量）で供給する。これにより、高濃度領域３１を含むバッファ層３０が形成される。
【００５２】
次に、図４および図５を参照して、バッファ層３０の、基板２０に面する側とは反対側の第１主面３０Ａ上に接触するように、たとえばＩＩＩ−Ｖ族化合物半導体であるＩｎＡｓからなる第１要素層４１と、ＩＩＩ−Ｖ族化合物半導体であるＧａＳｂからなる第２要素層４２とが交互に積層して形成されることにより、量子井戸構造４０が形成される。量子井戸構造４０の形成は、上記バッファ層３０の形成に引き続いて有機金属気相成長により実施することができる。すなわち、量子井戸構造４０の形成は、バッファ層３０の形成の際に用いた装置内に基板２０を配置した状態で、原料ガスを変更することにより実施することができる。
【００５３】
ＩｎＡｓからなる第１要素層４１の形成では、Ｉｎの原料としてたとえばＴＭＩｎ（トリメチルインジウム）、ＴＥＩｎ（トリエチルインジウム）などを用いることができ、Ａｓの原料としてはたとえばＴＢＡｓ（ターシャリーブチルアルシン）、ＴＭＡｓ（トリメチル砒素）などを用いることができる。第１要素層４１および第２要素層４２は、たとえばそれぞれ厚みを３ｎｍとし、第１要素層４１と第２要素層４２とからなる単位構造が、たとえば１００組積層するように形成することができる。これにより、タイプＩＩ量子井戸である量子井戸構造４０を形成することができる。
【００５４】
次に、図５および図１を参照して、量子井戸構造４０の、バッファ層３０に面する側とは反対側の主面４０Ａ上に接触するように、たとえばＩＩＩ−Ｖ族化合物半導体であるｎ−ＩｎＡｓからなるコンタクト層５０が形成される。コンタクト層５０の形成は、上記量子井戸構造４０の形成に引き続いて有機金属気相成長により実施することができる。すなわち、コンタクト層５０の形成は、量子井戸構造４０の形成の際に用いた装置内に基板２０を配置した状態で、原料ガスを変更することにより実施することができる。ｎ型不純物としてＳｉを添加する場合、たとえばＴｅＥＳｉを原料ガスに添加することができる。
【００５５】
以上の手順により、本実施の形態における半導体積層体１０が完成する。上述のように、工程（Ｓ２０）を有機金属気相成長により実施することにより、半導体積層体１０の生産効率を向上させることができる。なお、工程（Ｓ２０）は有機金属原料のみを用いた有機金属気相成長法に限られず、たとえばＡｓの原料にＡｓＨ３（アルシン）、Ｓｉの原料にＳｉＨ４（シラン）などの水素化物を用いた有機金属気相成長法で実施してもよい。また、有機金属気相成長以外の方法により実施することも可能であって、たとえばＭＢＥ法を用いてもよい。
【００５６】
次に、図３を参照して、工程（Ｓ３０）としてトレンチ形成工程が実施される。この工程（Ｓ３０）では、図１および図６を参照して、上記工程（Ｓ１０）〜（Ｓ２０）において作製された半導体積層体１０に、コンタクト層５０および量子井戸構造４０を貫通し、バッファ層３０に到達するトレンチ９９が形成される。トレンチ９９は、たとえばコンタクト層５０の主面５０Ａ上にトレンチ９９の形状に対応する開口を有するマスク層を形成した上で、エッチングを実施することにより形成することができる。
【００５７】
次に、工程（Ｓ４０）としてパッシベーション膜形成工程が実施される。この工程（Ｓ４０）では、図６および図７を参照して、工程（Ｓ３０）においてトレンチ９９が形成された半導体積層体１０に対し、パッシベーション膜８０が形成される。具体的には、たとえばＣＶＤ（Ｃｈｅｍｉｃａｌ  Ｖａｐｏｒ  Ｄｅｐｏｓｉｔｉｏｎ）により酸化珪素、窒化珪素などの絶縁体からなるパッシベーション膜８０が形成される。パッシベーション膜８０は、トレンチ９９の底壁９９Ｂ、トレンチ９９の側壁９９Ａおよびコンタクト層５０において量子井戸構造４０に面する側とは反対側の主面５０Ａを覆うように形成される。
【００５８】
次に、工程（Ｓ５０）として電極形成工程が実施される。この工程（Ｓ５０）では、図７および図２を参照して、工程（Ｓ４０）においてパッシベーション膜８０が形成された半導体積層体１０に、ｐ側電極９１およびｎ側電極９２が形成される。具体的には、たとえばｐ側電極９１およびｎ側電極９２を形成すべき領域に対応する位置に開口を有するマスクをパッシベーション膜８０上に形成し、当該マスクを用いてパッシベーション膜８０に開口部８１，８２を形成する。その後、たとえば蒸着法により適切な導電体からなるｐ側電極９１およびｎ側電極９２を形成する。以上の工程により、本実施の形態における赤外線受光素子１が完成する。その後、たとえばダイシングにより各素子に分離される。
【００５９】
（実施の形態２）
次に、本発明にかかる半導体装置の他の実施の形態である実施の形態２における受光素子およびセンサについて説明する。図８および図２を参照して、実施の形態２の赤外線受光素子１は、図２に示す構造を単位構造とし、当該単位構造が、基板２０の一方の主面２０Ａが延在する方向に複数繰り返される構造を有している。そして、赤外線受光素子１は、画素に対応する複数のｎ側電極９２を有する。一方、ｐ側電極９１は１つだけ配置される。
【００６０】
より具体的には、図８を参照して、実施の形態２の赤外線受光素子１のｐ側電極９１は、基板２０が延在する方向における末端に位置するトレンチ９９の底壁に形成されている。また、当該末端に位置するトレンチ９９に隣接するコンタクト層５０上のｎ側電極９２は省略される。本実施の形態における赤外線センサ１００は、このような構造を有する赤外線受光素子１と、赤外線受光素子１に電気的に接続された読み出し回路（Ｒｅａｄ−Ｏｕｔ  Ｉｎｔｅｇｒａｔｅｄ  Ｃｉｒｃｕｉｔ；ＲＯＩＣ）７０とを含んでいる。読み出し回路７０は、たとえばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）回路である。
【００６１】
読み出し回路７０の本体７１に設けられた複数の読み出し電極（図示しない）と赤外線受光素子１において画素電極として機能する複数のｎ側電極９２とが、一対一の関係となるようにバンプ７３を介して電気的に接続されている。また、赤外線受光素子１には、ｐ側電極９１に接触し、ｐ側電極９１が位置するトレンチ９９の底壁および側壁に沿って延在するとともに、コンタクト層５０上にまで到達する配線７５が形成される。そして、配線７５と読み出し回路７０の本体７１に設けられた接地電極（図示しない）とがバンプ７２を介して電気的に接続されている。このような構造を有することにより、赤外線受光素子１の画素ごとの受光情報が各ｎ側電極９２（画素電極）から読み出し回路７０の読み出し電極へと出力され、当該受光情報が読み出し回路７０において集約されて、たとえば二次元の画像を得ることができる。
【実施例１】
【００６２】
バッファ層に高濃度領域を形成することの効果を確認する実験を行った。実験の手順は以下の通りである。上記実施の形態１と同様の手順で、ＧａＳｂからなる基板２０の（００１）面である一方の主面２０Ａ上に、ＧａＳｂからなりｐ型不純物としてＣを含む厚み５００ｎｍのバッファ層３０を形成したサンプルを作製した。バッファ層３０の成長初期にはＳｉの原料ガスを供給して、高濃度領域３１を形成した（実施例）。また、比較のため、高濃度領域３１の形成を省略したサンプルも作製した（比較例）。そして、実施例および比較例のサンプルのバッファ層３０の第１主面３０Ａ（基板２０に面する側とは反対側の主面）をＡＦＭ（Ａｔｏｍｉｃ  Ｆｏｒｃｅ  Ｍｉｃｒｏｓｃｏｐｅ）により観察した。観察結果を図９〜図１２に示す。
【００６３】
図９は、実施例のサンプルにおける一辺２μｍの正方形領域のＡＦＭ像である。一方、図１０は、比較例のサンプルにおける一辺２μｍの正方形領域のＡＦＭ像である。図９および図１０を参照して、比較例のサンプル（図１０）では原子ステップに不規則な領域が観察されるのに対し、実施例のサンプルでは原子ステップが規則的となっている。図９の領域における粗さはＲＭＳ（Ｒｏｏｔ  Ｍｅａｎ  Ｓｑｕａｒｅ）で０．１３ｎｍである。図１０の領域における粗さはＲＭＳで０．２２ｎｍである。また、図１１は、実施例のサンプルにおける一辺１０μｍの正方形領域のＡＦＭ像である。一方、図１２は、比較例のサンプルにおける一辺１０μｍの正方形領域のＡＦＭ像である。図１１および図１２を参照して、比較例のサンプル（図１２）では、表面に明らかな凹凸が観察されるのに対し、実施例のサンプルでは、一辺１０μｍの正方形領域という広範囲においても原子ステップが規則的であり、平坦性に優れていることが分かる。図１１の領域における粗さはＲＭＳで０．１２ｎｍである。図１２の領域における粗さはＲＭＳで０．７３ｎｍである。この実験結果から、バッファ層に高濃度領域を形成することにより、優れた表面平坦性を有するバッファ層を形成可能であることが確認される。
【実施例２】
【００６４】
上記実施の形態１と同様の手順で、ＧａＳｂからなる基板２０上に、ＧａＳｂからなり、高濃度領域３１を含む厚み１００ｎｍのバッファ層３０を形成し、さらにバッファ層３０上に量子井戸構造４０を形成したサンプルを作製した。量子井戸構造４０は、厚み３．５ｎｍのＩｎＡｓ層、厚み６ｎｍのＧａＳｂ層および厚み０．５ｎｍのＩｎＳｂ０．７Ａｓ０．３の歪補償層からなる積層構造を繰り返し単位とし、当該繰り返し単位を１００周期繰り返したものを作製した。量子井戸構造４０の成長温度は４７５℃とした。上記量子井戸構造４０は、カットオフ波長６．８μｍの受光層として使用可能なものである。そして、得られたサンプルを厚み方向（積層方向）に垂直な面で切断し、断面をＴＥＭ（Ｔｒａｎｓｍｉｓｓｉｏｎ  Ｅｌｅｃｔｒｏｎ  Ｍｉｃｒｏｓｃｏｐｅ）にて観察した。観察結果を図１３に示す。
【００６５】
図１３を参照して、良好な結晶性を有する量子井戸構造４０が形成されていることが確認される。これは、高濃度領域を含むことにより表面平坦性に優れたバッファ層３０上に量子井戸構造４０が形成されたためであると考えられる。また、基板２０とバッファ層３０との界面付近には、コントラストの異なる酸化領域２９が存在している（酸化領域およびそれに関連する歪みを反映してコントラストの異なる領域として観察されたものと考えられる）。ＧａＳｂからなる基板２０は、その表面が酸化されやすい。そして、バッファ層３０および量子井戸構造４０を基板２０上に成長させるにあたっては、通常実施されるサーマルクリーニングが実施されたものの、酸化領域が残存したものと考えられる。
【００６６】
図１４は、基板２０とバッファ層３０とからなる半導体積層体のＸＲＤ（Ｘ−ｒａｙ  Ｄｉｆｆｒａｃｔｉｏｎ）分析結果である。図１４において、横軸はＸ線の角度に対応し、縦軸はＸ線の回折強度に対応する。また、図１４において、ピークＡは基板２０に対応するものであり、ピークＢはバッファ層３０に対応するものである。基板２０とバッファ層３０とが同一材料（ＧａＳｂ）からなるにもかかわらず、バッファ層３０に対応するピークＢが基板２０に対応するピークＡとは異なる位置に現れている。これは、基板２０の主面２０Ａに酸化領域が残存しており、基板２０の情報がバッファ層３０に完全には伝搬していないためであると考えられる。
【００６７】
以上のように、基板２０の表面に酸化領域２９が残存しているにもかかわらず、高濃度領域３１を形成することにより、表面平坦性に優れたバッファ層３０を形成することが可能となっている。これは、たとえば以下のようなメカニズムによるものと考えることができる。図１５を参照して、基板２０の表面に酸化領域２９が残存している状態で高濃度領域３１を形成する場合、酸化領域２９上にＳｉ、Ｃを含む結晶核３５が容易に形成される。この結晶核３５から、図１６に示すように、結晶が二次元成長することにより高濃度領域３１が形成される。このとき、基板２０とバッファ層３０との格子不整合度が小さい場合、二次元成長への移行がよりスムーズとなる。そして、図１７に示すように、高濃度領域３１以外の領域が成長することにより、表面平坦性に優れたバッファ層３０が得られるものと考えることができる。
【実施例３】
【００６８】
基板表面の酸化領域を除去することの効果を確認する実験を行った。具体的には、上記実施の形態１と同様の手順で、ＧａＳｂからなる基板２０上に、ＧａＳｂからなり、高濃度領域３１を含む厚み５００ｎｍのバッファ層３０を形成したサンプルを作製した。ここで、バッファ層３０の成長前に、前処理としてのサーマルクリーニングを通常実施される５００℃で実施したサンプル、５５０℃で実施したサンプルおよび６００℃で実施したサンプルを作製した。そして、各サンプルのバッファ層３０の第１主面３０Ａ（基板２０に面する側とは反対側の主面）をノマルスキー微分干渉顕微鏡にて観察した。
【００６９】
図１８、図１９および図２０は、それぞれ前処理温度５００℃、５５０℃および６００℃のサンプルに対応する。前処理温度を上昇させることにより、酸化領域の除去は進行しているものと考えられる。すなわち、基板２０とバッファ層３０との界面の酸素濃度は、図１８の場合が最も高く、図１９および図２０の順に低くなっているものと考えられる。しかしながら、図１８〜図２０から明らかなように、前処理温度を上昇させて酸素濃度をより低減したサンプルは、表面がより荒れている。すなわち、前処理温度を上昇させて酸化領域の除去を進行させることは、表面平坦性の向上という目的に対しては逆効果であることが分かる。この理由としては、たとえば前処理温度を上げることで酸化領域の除去は進行したものの、同時に基板２０を構成するＧａＳｂが分解して表面に堆積しやすいＳｂがクラスター化し、それが起点となって三次元成長した可能性が考えられる。
【００７０】
以上の実験結果より、酸化領域が残存している場合でも、高濃度領域を含むバッファ層を採用することにより、前処理温度を上げて基板の酸化領域の除去を進行させるよりも優れた表面平坦性が得られることが分かる。バッファ層の表面平坦性は、たとえば一辺１０μｍの正方形領域のＲＭＳで０．４ｎｍ以下、一辺２μｍの正方形領域のＲＭＳで０．２ｎｍ以下とすることができる。
【００７１】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００７２】
本願の半導体積層体および半導体装置は、バッファ層の表面平坦性の向上が求められる半導体積層体および半導体装置に、特に有利に適用され得る。
【符号の説明】
【００７３】
１  赤外線受光素子
１０  半導体積層体
２０  基板
２０Ａ  一方の主面
２９  酸化領域
３０  バッファ層
３０Ａ  第１主面
３０Ｂ  第２主面
３１  高濃度領域
３５  結晶核
４０  量子井戸構造
４０Ａ  主面
４１  第１要素層
４２  第２要素層
５０  コンタクト層
５０Ａ  主面
７０  読み出し回路
７１  本体
７２，７３  バンプ
７５  配線
８０  パッシベーション膜
８１  開口部
８２  開口部
９１  ｐ側電極
９２  ｎ側電極
９９  トレンチ
９９Ａ  側壁
９９Ｂ  底壁
１００  赤外線センサ
【図１】
0006477036.tif 000002
【図２】
0006477036.tif 000003
【図３】
0006477036.tif 000004
【図４】
0006477036.tif 000005
【図５】
0006477036.tif 000006
【図６】
0006477036.tif 000007
【図７】
0006477036.tif 000008
【図８】
0006477036.tif 000009
【図９】
0006477036.tif 000010
【図１０】
0006477036.tif 000011
【図１１】
0006477036.tif 000012
【図１２】
0006477036.tif 000013
【図１３】
0006477036.tif 000014
【図１４】
0006477036.tif 000015
【図１５】
0006477036.tif 000016
【図１６】
0006477036.tif 000017
【図１７】
0006477036.tif 000018
【図１８】
0006477036.tif 000019
【図１９】
0006477036.tif 000020
【図２０】
0006477036.tif 000021